ТРУБА И СПОСОБ ИЗГОТОВЛЕНИЯ ТРУБЫ

1. Труба (1) из высокотемпературного сплава железо-хром-алюминий,
продолжающаяся вдоль продольной оси (С),
отличающаяся тем, что
труба (1) сформирована из непрерывной полосы (3) из сплава железо-хром-алюминий, и при этом труба (1) содержит спиральный сварной шов (2).
2. Труба из высокотемпературного сплава железо-хром-алюминий по п. 1, которая имеет почти постоянный внутренний диаметр (d) или постоянный внутренний диаметр (d) вдоль продольной оси (С).
3. Труба из высокотемпературного сплава железо-хром-алюминий по п. 1 или 2, которая имеет толщину (t) стенки, составляющую 0,5-7,5% от внутреннего диаметра (d) трубы (1).
4. Труба из высокотемпературного сплава железо-хром-алюминий по п. 3, которая имеет толщину (t) стенки, составляющую 0,5-4,5% от внутреннего диаметра (d) трубы (1).
5. Труба из высокотемпературного сплава железо-хром-алюминий по любому из предшествующих пунктов, в которой спиральный сварной шов (2) проходит под углом (α) подъема винтовой линии 1-89° к продольной оси (С) трубы (1).
6. Труба из высокотемпературного сплава железо-хром-алюминий по п. 5, в которой спиральный сварной шов (2) проходит под углом (α) подъема винтовой линии 40-70° к продольной оси (С) трубы (1).
7. Труба из высокотемпературного сплава железо-хром-алюминий по любому из предшествующих пунктов, в которой высокотемпературный сплав железо-хром-алюминий содержит
от 5 до 25 мас. % Cr;
от 2,5 до 8 мас. % Al;
от 0 до 5 мас. % Мо;
остальное - Fe и обычно встречающиеся примеси, а также, при необходимости, другие преднамеренно добавленные легирующие элементы.
8. Труба из высокотемпературного сплава железо-хром-алюминий по любому из предшествующих пунктов, в которой высокотемпературный сплав железо-хром-алюминий содержит
от 9 до 25 мас. % Cr;
от 2,5 до 8 мас. % Al;
от 0 до 5 мас. % Мо;
остальное - Fe и обычно встречающиеся примеси, а также, при необходимости, другие преднамеренно добавленные легирующие элементы.
9. Труба из высокотемпературного сплава железо-хром-алюминий по любому из предшествующих пунктов, в которой содержание Cr в высокотемпературном сплаве железо-хром-алюминий составляет 11-17 мас. %.
10. Труба из высокотемпературного сплава железо-хром-алюминий по любому из пп. 1-8, в которой содержание Cr в сплаве железо-хром-алюминий составляет 5-15 мас. %.
11. Труба из высокотемпературного сплава железо-хром-алюминий по любому из пп. 1-8, в которой содержание Cr в сплаве железо-хром-алюминий составляет 20,5-25 мас. %.
12. Труба из высокотемпературного сплава железо-хром-алюминий по любому из предшествующих пунктов, в которой содержание Al в высокотемпературном сплаве железо-хром-алюминий составляет 3-7 мас. %.
13. Труба из высокотемпературного сплава железо-хром-алюминий по п. 12, в которой содержание Al в высокотемпературном сплаве железо-хром-алюминий составляет 4-6 мас. %.
14. Труба из высокотемпературного сплава железо-хром-алюминий по п. 12, в которой содержание Al в высокотемпературном сплаве железо-хром-алюминий составляет 5-7 мас. %.
15. Труба из высокотемпературного сплава железо-хром-алюминий по любому из предшествующих пунктов, в которой содержание Мо в высокотемпературном сплаве железо-хром-алюминий составляет 1-4 мас. %.
16. Труба из высокотемпературного сплава железо-хром-алюминий по пп. 1-10 или 12-13, в которой содержание Si в высокотемпературном сплаве железо-хром-алюминий составляет 0,1-3 мас. %, в частности 0,5-3 мас. % или 0,10-0,70 мас. %.
17. Труба из сплава железо-хром-алюминий по любому из предшествующих пунктов, в которой высокотемпературный сплав железо-хром-алюминий содержит один или более элементов, выбранных из:
от 0,05 до 0,60 мас. % Y;
от 0,01 до 0,40 мас. % Zr;
от 0,05 до 0,50 мас. % Hf;
от 0,05 до 0,50 мас. % Та;
от 0 до 0,10 мас. % Ti;
от 0,01 до 0,05 мас. % С;
от 0,01 до 0,06 мас. % N;
от 0,02 до 0,10 мас. % О;
от 0,05 до 0,50 мас. % Mn;
от 0 до 0,08 мас. % Р;
от 0 до 0,005 мас. % S.
18. Труба из сплава железо-хром-алюминий по любому из пп. 1-11, в которой сплав железо-хром-алюминий содержит один или более элементов, выбранных из:
от 0,01 до 0,1 мас. % С;
от 0,001 до 0,1 мас. % N;
от 0,02 до 0,10 мас. % О;
от 0 до 0,01 мас. % В;
от 0 до 0,5 мас. % Mn;
от 0 до 2,2 мас. % Y;
от 0 до 0,2 мас. % Sc+Ce+La;
от 0 до 1,7 мас. % Ti;
от 0 до 0,4 мас. % Zr;
от 0 до 0,4 мас. % Nb;
от 0 до 0,1 мас. % V;
от 0 до 0,3 мас. % Hf+Ta+Th.
19. Способ изготовления трубы (1) из высокотемпературного сплава железо-хром-алюминий, имеющей почти постоянный или постоянный внутренний диаметр вдоль продольной оси (С), отличающийся тем, что он включает этапы:
подачи непрерывной полосы (3) из высокотемпературного сплава железо-хром-алюминий к месту (4) фасонирования трубы,
спиральной намотки полосы (3) в месте (4) фасонирования трубы таким образом, чтобы длинные края (6, 7) полосы (3) примыкали друг к другу, и вращения трубы (1) одновременно с ее продвижением в направлении, параллельном к ее продольной оси (С),
непрерывного соединения упомянутых примыкающих длинных краев (6, 7) с помощью процесса сварки, посредством чего получается сваренная труба (1) из высокотемпературного сплава FeCrAl, содержащая спиральный сварной шов (2).
20. Способ по п. 19, в котором процесс сварки выбирают из процесса сварки плавлением или процесса твердотельного соединения.
21. Способ по п. 19, в котором процесс сварки выбирают из процесса сварки вольфрамовым электродом в среде инертного газа, процесса сварки металлическим электродом в среде инертного газа, процесса лазерной сварки и процесса плазменно-дуговой сварки.
22. Способ по любому из пп. 19-21, в котором во время процесса сварки используют защитный газ, который является инертным газом.
23. Способ по п. 22, в котором защитный газ состоит из аргона, гелия или их смеси.
24. Способ по любому из пп. 19-23, дополнительно содержащий стадию предварительного нагрева полосы (3) перед формированием трубы (1) из высокотемпературного сплава FeCrAl.
25. Способ по любому из пп. 19-24, дополнительно включающий этап отжига трубы (1) из высокотемпературного сплава FeCrAl после процесса сварки.
26. Применение трубы из высокотемпературного сплава железо-хром-алюминий по любому из пп. 1-18 в качестве радиационной трубы в электрическом нагревательном устройстве, имеющем нагревательный элемент в форме нагревательной проволоки, в качестве муфельной трубы, трубы для защиты термопары, ретортной трубы, печной трубы и т.д., в частности, эта труба является пригодной для вертикальной установки в таких приложениях, но может также использоваться и при горизонтальной установке.